(57)【要約】【課題】ホルムアルデヒドを分解除去する金属フタロシアニンは高価である。また、金属フタロシアニンは人体への影響が十分に判明しておらず独特の臭気も発するから、取扱いに多大な注意を払わなければならない。そこで、人体に悪影響を及ぼさず安価で入手の容易なホルムアルデヒド捕捉材および建築板材用塗布材が求められている。【解決手段】本発明は、桧材を主成分として含むホルムアルデヒド捕捉材、桧材から水で抽出された抽出物を有効成分として含むホルムアルデヒド捕捉材、および、前記の桧材が粉砕物であるホルムアルデヒド捕捉材を提供する。更には、前記のホルムアルデヒド捕捉材と、水と、珪藻土とを含んで成る建築板材１８用の塗布材１９を提供する。【選択図】　　　図２
2004089795.tif 000002
【特許請求の範囲】
【請求項１】
桧材を主成分として含むホルムアルデヒド捕捉材。
【請求項２】
桧材から水で抽出された抽出物を有効成分として含むホルムアルデヒド捕捉材。
【請求項３】
桧材が粉砕物である請求項１または請求項２のいずれか一項に記載のホルムアルデヒド捕捉材。
【請求項４】
請求項２または請求項３のいずれか一項に記載のホルムアルデヒド捕捉材と、水と、珪藻土とを含んで成る建築板材用塗布材。
【発明の詳細な説明】
【０００１】
【発明の属する技術分野】
本発明は、ホルムアルデヒドを捕捉するホルムアルデヒド捕捉材、およびこのホルムアルデヒド捕捉材を用いた建築板材用塗布材に関する。
【０００２】
【従来の技術】
近年、新築の住宅家屋にはコンパネ合板やファイバーボードなどの建築板材が多量に使用されている。コンパネ合板やファイバーボードなどはユリア樹脂系やメラミン樹脂系の接着剤を用いて製造されている。これらのユリア樹脂系接着剤やメラミン樹脂系接着剤は未反応のホルムアルデヒドを含んでいるため、コンパネ合板やファイバーボードからホルムアルデヒドガスが放散され家屋の室内に長期にわたって滞留する。このように放散されたホルムアルデヒドガスは居住者の目、鼻、喉に刺激を与え、特にアトピー性体質の人に対しては特有の皮膚疾患を引き起こすという深刻な問題がある。
【０００３】
そこで、特開２０００−９６７３５号公報のようなホルムアルデヒド捕捉技術が提案されている。この技術は新築家屋の中空壁内に配備される断熱材（建築板材）の塗布材として適用されている。すなわち、珪藻土に水と金属フタロシアニンを加えて混練した塗布材を断熱材の表面に塗布させたものである。この塗布材によれば、室内に漂うホルムアルデヒドが金属フタロシアニンの作用により分解除去されるようになっている。
【０００４】
【発明が解決しようとする課題】
ところで、優れた有機顔料としても知られる金属フタロシアニンは高価である。また、金属フタロシアニンは人体への影響が十分に判明しておらず独特の臭気も発するから、取扱いに多大な注意を払わなければならない。
【０００５】
本発明は、上記した従来の問題点に鑑みてなされたものであって、人体に悪影響を及ぼさず安価で入手の容易なホルムアルデヒド捕捉材および建築板材用塗布材の提供を目的とする。
【０００６】
【課題を解決するための手段】
本発明者は上記の目的を達成するよう鋭意研究を重ねた結果、桧材に特有の能力があることを見いだし、本発明の完成に至ったのである。
すなわち、本発明は、桧材を主成分として含むホルムアルデヒド捕捉材を提供する。
【０００７】
【発明の実施の形態】
本発明に用いる桧材としては、天然の桧から得られる木材であれば特に限定されず、例えば樹皮を剥かれた丸太材、丸太材から得られる平板材、桧の間伐材、あるいは桧の木材を粉砕して得られる粉砕物などが挙げられる。これらの桧材は、適当な大きさ・形状に調製されて単独でホルムアルデヒド捕捉材として用いることができる。あるいは、塗布材、塗料その他の建築資材と混ぜて用いることも可能である。更には、容器内の水に浸漬して用いてもよい。
【０００８】
前記した粉砕物の態様としては、例えば粉粒体やチップが挙げられる。かかる粉砕物の粒径は特に限定されず、他の条件も考慮してホルムアルデヒド捕捉能を有効に発揮できるものであればよい。例えば、粉粒体の場合は、目開き５ｍｍ以下のフルイを通過する粒径のものが該当する。
桧材を粉砕する手段としては特に制限がなく、例えば鋸ひき、遠心式粉砕機、石うす式粉砕機、ハンマー式粉砕機などを単独で、あるいは組み合わせて用いることができる。得られた粉砕物を分級する手段にも特に制限がなく、例えば超音波振動式篩分機、電磁振動式篩分機、空気シフターなどを用いることができる。
【０００９】
本発明のホルムアルデヒド捕捉材は、桧材から水で抽出された抽出物を有効成分として含むものも包含する。かかる水抽出物を得るにあたっては、水または熱水に桧材（板材または粉砕物）を浸漬して桧の特定成分を水または熱水に移行させる。その際、水または熱水を静置させたままでもよいし、激しく撹拌しても構わない。前記のように水または熱水中に静置させたままでも時間をかければ、ホルムアルデヒドの捕捉に有効な量の特定成分を水または熱水中に抽出することができる。
このようにして得られた桧材の抽出物を含有する水も、単独で容器などに入れてホルムアルデヒド捕捉材として使用できるし、珪藻土などの建築資材に加えて用いることも可能である。その場合、建築資材に対する抽出物の配合量はホルムアルデヒド捕捉能を有効に発揮し得る量が必要であるが、例えば建築資材１００重量部に対し、抽出物を含有する水が４０〜６０重量部である。
【００１０】
また、本発明は、上記したホルムアルデヒド捕捉材と、水と、珪藻土とを含んで成る建築板材用塗布材も包含する。
本発明の塗布材に用いられる珪藻土は汎用品で支障ないが、好ましくは目開き２ｍｍ以下、より好ましくは目開き０．２ｍｍ以下のフルイを通過する粒径のものを用いるとよい。因みに、粒径２μｍ以下の微粒子を多く含んで吸放湿性に富む石川県産の能登珪藻土が好適である。
上記したホルムアルデヒド捕捉材と、水と、珪藻土との混合手順に関しては特に限定されない。但し、桧の粉砕物に水を加えて撹拌し、その後に珪藻土を加えて十分に混合するとよい。このような手順とすることにより、粉砕物と珪藻土を先に撹拌したのちに水を加えて混ぜた場合と比べ、塗布材のホルムアルデヒド捕捉効果が大きくなる。
【００１１】
本発明の塗布材が適用される建築板材としては、例えばコンパネ合板、パーティクルボード、ファイバーボード、チップボード、合成樹脂発泡体製の断熱材、耐火ボード、ＡＬＣ（Ａｕｔｏｃｌａｖｅｄ　Ｌｉｇｈｔｗｅｉｇｈｔ　Ｃｏｎｃｒｅｔｅ）パネルなどが挙げられる。
建築板材への塗布にあたっては、予め水性シーラーなどの下塗材を建築板材の表面に塗布して、粉砕物、水抽出物、または塗布材の塗布定着を確実にさせることが望ましい。
【００１２】
【発明の効果】
以上に述べた本発明のホルムアルデヒド捕捉材は、桧材が天然物であるため安全であり人体に悪影響を及ぼさない。また、桧材として板材、間伐材、あるいは板製材時のひき粉や端材を使用し得るから、入手が容易であり安価で済む。桧材としてひき粉やチップなどの粉砕物を用いる場合は、桧板と比べホルムアルデヒド捕捉能が大きい。また、桧の抽出物は身近にある水を抽出溶媒とするから、安価に得られ、しかも安全である。
【００１３】
本発明のホルムアルデヒド捕捉材を含有する建築板材用塗布材は、桧材がホルムアルデヒドを捕捉除去することは無論のこと、桧材が木質であるから断熱性が向上するとともに吸水性により結露の発生を軽減する。桧の香りが鎮静作用を呈し、森林浴の効能をもたらす。また、ヒノキチオールを含有しているから、ダニなどの忌避効果やカビの発生防止効果がある。珪藻土と混合されて建築板材の表面を被うため、建築板材に対するシロアリの害を防ぐこともできる。
【００１４】
【実施例】
引き続き、本発明の実施例を説明するが、本発明の技術的範囲はこれらの実施例に限定されるものでない。
下記する実施例および比較例は、図１に示した実験装置１を用いて実施される。この実験装置１はサンプルＳを収容する試験容器２と、試験容器２へホルムアルデヒドガスを供給するための薬剤容器１２と、試験容器２のホルムアルデヒド濃度を測定するためのホルムアルデヒド測定器１０とから主に構成されている。薬材容器１２には３７ｗｔ％ホルムアルデヒド水溶液（ホルマリン）Ｈが収容されている。
試験容器２は長さ６６ｃｍ、奥行き４１ｃｍ、高さ２１ｃｍのポリプロピレン樹脂製の密封状容器（内容量＝約５５Ｌ）であり、平面に見て方形状の上面開口４を有する容器本体３と、上面開口４を被う蓋５とから構成されている。容器本体３の上面開口４は、蓋５で被われたのちに容器本体３と蓋５の境目に全周にわたって粘着テープ６が貼り付けられることにより封止される。
【００１５】
試験容器２の一端側側面に形成された貫通孔７には、ノズルチューブ１７の一端が挿通され、軟質シール材などで密封状に固定されることによりノズルチューブ１７周囲からの空気の出入りを防止している。ノズルチューブ１７の他端には三方弁１５の一口が接続されている。三方弁１５の二口目には一端が薬剤容器１２内に配置されたチューブ１３の他端が接続され、三方弁１５の三口目にはチューブ１３内の気体を外部に放出するための放出用チューブ１６が接続されている。チューブ１３の途中には手動式のゴム球式ポンプ１４が配備されている。
試験容器２の他端側側面に形成された貫通孔８には、ゴム筒体９が装着されている。ゴム筒体９は筒内に挿通されたホルムアルデヒド測定器１０の検知管１１を気密状に保持して検知管１１の周囲から空気を出入りさせないようにしている。ホルムアルデヒド測定器１０としては、例えば理研計器株式会社製のマルチガスファインダーＦＰ−８５型を用いた。この測定器１０によるホルムアルデヒドの検出限界は０．００９９ｐｐｍである。
【００１６】
「実施例１」
目標設定温度２７℃に制御された実験室内に前記の実験装置１を配置し、容器本体３の上面開口４から容器内に、サンプルとして長さ１２ｃｍ×奥行き１２ｃｍ×厚さ３ｃｍ寸法の桧板（桧材）を入れる。容器本体３の上面開口４に蓋５をし、蓋５と容器本体３の境目を全周にわたり粘着テープ６で被って上面開口４を封止する。次に、三方弁１５を操作してチューブ１３と放出用チューブ１６とを連通させ、ゴム球式ポンプ１４を手で２〜３回押してチューブ１３内を薬剤容器１２からのホルムアルデヒドガスで充満させておく。再び三方弁１５を操作してチューブ１３とノズルチューブ１７とを連通させたのち、ゴム球式ポンプ１４を規定回数（この例では２回）押して、チューブ１３内のホルムアルデヒドガスをノズルチューブ１７から試験容器２内に導入する。導入されたホルムアルデヒドガスはただちに試験容器２内で拡散する。そこで、ガス導入の直後、３０分後、１時間後、２時間後、３時間後ごとに測定器１０で試験容器２中のホルムアルデヒド濃度を測定した。
【００１７】
「実施例２」
試験容器２内に入れるサンプルとして、桧板そのものに替え、桧板の鋸裁断時に生じたひき粉（粉砕物）１００ｇを用いたこと以外は、実施例１と同様にして試験容器２内のホルムアルデヒド濃度を経時的に測定した。前記のひき粉は目開き２ｍｍのフルイを通過する粒径のものを用いた。
【００１８】
「実施例３」
試験容器２内に入れるサンプルとしては、実施例２で用いた桧材のひき粉４０ｇに２５℃の水１Ｌを加えてよく撹拌したのち常温下で１６時間放置し、ろ紙で濾して得たろ液（桧抽出物含有水）５００ｍＬを５００ｍＬビーカーに入れて用いた。それ以外は、実施例１と同様にして試験容器２内のホルムアルデヒド濃度を経時的に測定した。
【００１９】
「実施例４」
この実施例におけるサンプルは次のように調製した。まず、長さ２５ｃｍ×奥行き２５ｃｍ×厚さ２．５ｃｍ寸法の発泡ポリエチレンフォーム製の断熱材（建築板材）の片面に、水性シーラー（日本ペイント株式会社製）を塗布して乾燥させる。一方、実施例２で用いた桧材のひき粉２０ｇに水５５０ｍＬを加えて十分に混合し、この混合物に、１４０メッシュ（目開き０．１０５ｍｍ）のフルイを通過する粒径の珪藻土（能登ダイヤ工業社製、商品名：ＭＧボーダー）５００ｇを加えよく撹拌して塗布材を得た。この塗布材を、水性シーラーの乾燥面に吹き付け塗布したのちに乾燥させることにより、図２に示すような断熱材１８の片面に厚さ３〜５ｍｍ程度の塗布材層１９が形成されたサンプルを得た。前記のサンプルを用いたこと以外は、実施例１と同様にして試験容器２内のホルムアルデヒド濃度を経時的に測定した。
【００２０】
「実施例５」
実施例４において断熱材片面に塗布された塗布材が乾燥する前に、塗布材表面全体に実施例２で用いた桧材のひき粉をできるだけ多く付着させ、塗布材の乾燥後に余分なひき粉を払い落としたものをサンプルとした。前記のように得たサンプルを用いたこと以外は、実施例４と同様にして試験容器２内のホルムアルデヒド濃度を経時的に測定した。
【００２１】
「実施例６」
塗布材として、実施例４で用いた珪藻土５００ｇに水２５０ｍＬを加えて混合し、この混合物に実施例３で調製したろ液２５０ｍＬを更に加えて十分に撹拌したものを用いたこと以外は、実施例４と同様にして試験容器２内のホルムアルデヒド濃度を経時的に測定した。
【００２２】
「実施例７」
実施例４において断熱材片面に塗布された水性シーラーが乾燥する前に、シーラー塗布面全体にわたって実施例２で用いた桧材のひき粉をできるだけ多く付着させ、水性シーラーの乾燥後に余分なひき粉を払い落としたものをサンプルとした。この実施例７においては、珪藻土および水を使用していない。前記のように得たサンプルを用いたこと以外は、実施例４と同様にして試験容器２内のホルムアルデヒド濃度を経時的に測定した。
【００２３】
「実施例８」
建築板材として、断熱材に替えて、長さ２５ｃｍ×奥行き２５ｃｍ×厚さ１．２ｃｍ寸法のコンパネ合板を用いたこと以外は、実施例７と同様にして試験容器２内のホルムアルデヒド濃度を経時的に測定した。
【００２４】
「実施例９」
建築板材として、断熱材に替えて、長さ２５ｃｍ×奥行き２５ｃｍ×厚さ１．２ｃｍ寸法の主に石膏から成る耐火ボードを用いたこと以外は、実施例７と同様にして試験容器２内のホルムアルデヒド濃度を経時的に測定した。
【００２５】
「実施例１０」
建築板材として、断熱材に替えて、長さ２５ｃｍ×奥行き２５ｃｍ×厚さ５ｃｍ寸法のＡＬＣパネルを用いたこと以外は、実施例７と同様にして試験容器２内のホルムアルデヒド濃度を経時的に測定した。
【００２６】
「実施例１１」
実施例４において断熱材片面に塗布された水性シーラーが乾燥した後に、シーラー乾燥面全体に実施例３で得たろ液を塗布して乾燥させたものをサンプルとした。この場合も、珪藻土および別の水は使用していない。前記のように得たサンプルを用いたこと以外は、実施例４と同様にして試験容器２内のホルムアルデヒド濃度を経時的に測定した。
【００２７】
「実施例１２」
建築板材として、断熱材に替えて、長さ２５ｃｍ×奥行き２５ｃｍ×厚さ１．２ｃｍ寸法のコンパネ合板を用いたこと以外は、実施例１１と同様にして試験容器２内のホルムアルデヒド濃度を経時的に測定した。
【００２８】
「実施例１３」
建築板材として、断熱材に替えて、長さ２５ｃｍ×奥行き２５ｃｍ×厚さ１．２ｃｍ寸法の耐火ボードを用いたこと以外は、実施例１１と同様にして試験容器２内のホルムアルデヒド濃度を経時的に測定した。
【００２９】
「実施例１４」
建築板材として、断熱材に替えて、長さ２５ｃｍ×奥行き２５ｃｍ×厚さ５ｃｍ寸法のＡＬＣパネルを用いたこと以外は、実施例１１と同様にして試験容器２内のホルムアルデヒド濃度を経時的に測定した。
【００３０】
「実施例１５」
図３に示すような捕捉具２０をサンプルとして用いた。この捕捉具２０は、水Ｗを貯留可能な容器２１と、容器２１の上部に装着される蓋部２２と、蓋部２２内に支持台２４で支持されたスポンジ体２５と、一端が容器２１の底部近傍に位置し他端がスポンジ体２５の下面に接して水Ｗを吸い上げる吸い上げ棒２３とから構成されている。蓋部２２の上面には通気孔２６が設けられている。容器２１内には２５ｇの桧材のひき粉Ｐが４５０ｍＬの水Ｗ中に浸漬されており、水Ｗにひき粉Ｐから溶出した桧材の抽出物が含まれている。かかる捕捉具２０を試験容器２に収容して、試験容器２内のホルムアルデヒド濃度を経時的に測定した。
【００３１】
「比較例１」
試験容器２内にサンプルを入れることなく上面開口４を封止したこと以外は、実施例１と同様にして試験容器２内のホルムアルデヒド濃度を経時的に測定し、ブランクとした。
【００３２】
「比較例２」
桧材のひき粉２０ｇに替えて、目開き２ｍｍのフルイを通過する粒径の杉のひき粉２０ｇを用いた以外は、実施例４と同様にして試験容器２内のホルムアルデヒド濃度を経時的に測定した。
【００３３】
「比較例３」
桧材のひき粉２０ｇに替えて、銅フタロシアニン２５ｍＬを用いた以外は、実施例４と同様にして試験容器２内のホルムアルデヒド濃度を経時的に測定した。
【００３４】
上記した実施例１〜１５および比較例１〜３によるホルムアルデヒド濃度の経時変化を次の表１〜４に示す。これら実施例１〜１５および比較例１〜３に係る濃度値はいずれも、同じ操作を２回以上実施して得た濃度の平均値を示している。尚、表１〜４中における「ＮＤ」は測定したホルムアルデヒド濃度が測定器１０の検出限界（０．００９９ｐｐｍ）以下であったことを示している。「−−」は測定していないことを示している。
【００３５】
【表１】
2004089795.tif 000003
【００３６】
【表２】
2004089795.tif 000004
【００３７】
【表３】
2004089795.tif 000005
【００３８】
【表４】
2004089795.tif 000006
【００３９】
以上、表１〜表４の結果から考察すると、桧材またはその抽出物を含有するホルムアルデヒド捕捉材や塗布材（実施例１〜実施例１５）では、多くの例が２時間以内に、遅いものでも３時間以内に試験容器２内のホルムアルデヒド濃度が測定器の検出限界以下となり、サンプルを入れなかったブランク（比較例１・・・１２時間後でも１．７ｐｐｍを検出）と比べて明らかに大きなホルムアルデヒド捕捉効果を呈した。また、桧のひき粉（実施例２）は桧板（実施例１）よりも捕捉効果が大であった。そして、ひき粉または水抽出物を含有する塗布材を断熱材に塗布した例（実施例４〜実施例６）、および、ひき粉を種々の建築板材に塗布した例（実施例７〜実施例１０）は、銅フタロシアニンを用いた例（比較例３）と同等あるいはそれ以上の優れた捕捉能を有していた。尚、杉（比較例２）にもいくぶんホルムアルデヒド捕捉能が認められるが低かった。
【図面の簡単な説明】
【図１】本発明の一実施形態に係る実験装置の一部断面を含む側面構成図である。
【図２】前記の実験装置に収容されるサンプルを示す斜視図である。
【図３】サンプルの一例である捕捉具の側断面図である。
【符号の説明】
１　　　実験装置
２　　　試験容器
１０　　ホルムアルデヒド測定器
１２　　薬剤容器
１８　　断熱材
１９　　塗布材層
２０　　捕捉具
Ｈ　　　ホルマリン水溶液
Ｐ　　　ひき粉
Ｓ　　　サンプル
Ｗ　　　水
【図１】
2004089795.tif 000007
【図２】
2004089795.tif 000008
【図３】
2004089795.tif 000009